"全芳香族液晶ポリエステル樹脂と、表面抵抗が1013Ω/sq以上である第1無機充填剤と、表面抵抗が1013Ω/sq以上であって、前記第1無機充填剤より耐熱度ASTMD648及び機械的強度の高い第2無機充填剤と、を含み、耐アーク性等級ASTMD495が3等級以下であり、耐熱度ASTMD648が250°C以上である全芳香族液晶ポリエステル樹脂コンパウンド。前記第1無機充填剤は、雲母、滑石及び珪灰石からなる群から選択された少なくとも一つを含むことを特徴とする請求項1に記載の全芳香族液晶ポリエステル樹脂コンパウンド。前記第1無機充填剤の含有量は、前記全芳香族液晶ポリエステル樹脂100重量部に対して、5ないし40重量部であることを特徴とする請求項1に記載の全芳香族液晶ポリエステル樹脂コンパウンド。前記第2無機充填剤は、ガラス長繊維、ガラス短繊維及びウィスカからなる群から選択された少なくとも一つを含むことを特徴とする請求項1に記載の全芳香族液晶ポリエステル樹脂コンパウンド。前記第2無機充填剤の含有量は、前記全芳香族ポリエステル樹脂100重量部に対して、5ないし40重量部であることを特徴とする請求項1に記載の全芳香族液晶ポリエステル樹脂コンパウンド。請求項1ないし請求項5のいずれか1項に記載の樹脂コンパウンドを含む変圧器部品。本発明は、導電性が低い無機充填剤を含み、優秀な電気絶縁特性を有する全芳香族液晶ポリエステル樹脂コンパウンドを提供する。本発明の一側面は、全芳香族液晶ポリエステル樹脂と、表面抵抗が1013Ω/sq以上である第1無機充填剤と、表面抵抗が1013Ω/sq以上であって、前記第1無機充填剤より耐熱度ASTMD648及び機械的強度の高い第2無機充填剤と、を含み、耐アーク性等級ASTMD495が3等級以下であり、耐熱度ASTMD648が250°C以上である全芳香族液晶ポリエステル樹脂コンパウンドを提供する。前記第1無機充填剤は、雲母、滑石及び珪灰石wollastoniteからなる群から選択された少なくとも一つを含むことができる。前記第1無機充填剤の含有量は、前記全芳香族液晶ポリエステル樹脂100重量部に対して、5ないし40重量部でありうる。前記第2無機充填剤は、ガラス長繊維、ガラス短繊維及びウィスカwhiskerからなる群から選択された少なくとも一つを含むことができる。前記第2無機充填剤の含有量は、前記全芳香族液晶ポリエステル樹脂100重量部に対して、5ないし40重量部でありうる。本発明によれば、導電性が低く、耐熱度及び機械的強度の高い無機充填剤を含むことによって、電気絶縁特性、耐熱度及び機械的強度に優れ、高電圧用電子部品の素材として使われ得る全芳香族液晶ポリエステル樹脂コンパウンドが提供され得る。以下、本発明の一実施形態による全芳香族液晶ポリエステル樹脂whollyaromaticliquidcrystallinepolyesterresinコンパウンド及びその製造方法について詳細に説明する。本発明の一実施形態による全芳香族液晶ポリエステル樹脂コンパウンドは、全芳香族液晶ポリエステル樹脂、表面抵抗が1013Ω/sq以上である第1無機充填剤、及び表面抵抗が1013Ω/sq以上であって、前記第1無機充填剤より耐熱度ASTMD648及び機械的強度の高い第2無機充填剤を含み、耐アーク性等級ASTMD495が3等級以下であり、耐熱度ASTMD648が250°C以上である。ここで、機械的強度とは、引っ張り強度及び曲げ強度のように、外力によって変形されない性質を意味する。前記第1無機充填剤及び第2無機充填剤の表面抵抗が前記範囲内であるならば、前記第1無機充填剤及び第2無機充填剤が不導体の性質を有し、これを含む全芳香族液晶ポリエステル樹脂コンパウンドに優秀な電気絶縁特性を付与することができる。また、前記第1無機充填剤より、耐熱度及び機械的強度に優れる第2無機充填剤は、これを含む全芳香族液晶ポリエステル樹脂コンパウンドに、高い耐熱度及び機械的強度を付与することができる。また、前記全芳香族液晶ポリエステル樹脂コンパウンドの耐アーク性等級ASTMD495が3等級以下であり、耐熱度ASTMD648が250°C以上であるならば、前記全芳香族液晶ポリエステル樹脂コンパウンドは、高電圧で作動する電子部品の素材として使われる場合にも絶縁が維持され、アーク放電が発生せず、部品破壊が防止され得る。前記全芳香族液晶ポリエステル樹脂は、下記段階を経て製造され得る:a少なくとも2種の単量体を縮重合することにより、全芳香族液晶ポリエステルプレポリマーを合成する段階;b前記プレポリマーを固相縮重合することにより、全芳香族液晶ポリエステル樹脂を合成する段階。前記a段階で使われる単量体は、芳香族ジオール、芳香族ジアミン及び芳香族ヒドロキシアミンからなる群から選択された少なくとも1種の化合物、及び芳香族ジカルボン酸を含む。また、前記単量体は、芳香族ヒドロキシカルボン酸及び/または芳香族アミノカルボン酸をさらに含むことができる。前記a段階の合成方法としては、溶液縮重合法、塊状縮重合法bulkcondensationpolymerizationが使われ得る。また、前記a段階で縮合反応を促進させるために、アシル化剤特に、アセチル化剤などの化学物質で前処理され、反応性が上昇した単量体すなわち、アシル化された単量体が使われ得る。前記b段階の固相縮重合反応のためには、前記プレポリマーに適当な熱が提供されなければならない。このような熱の提供方法としては、加熱板を利用する方法、熱風を利用する方法、高温の流体を利用する方法などがある。固相縮重合反応時に発生する副産物を除去するために、不活性ガスを利用したパージや、真空による除去を実施することができる。前記全芳香族液晶ポリエステル樹脂は、それぞれ多様な反復単位を、鎖内に含み、例えば、次のような反復単位を含むことができる:1芳香族ジオールから由来する反復単位:-O-Ar-O-2芳香族ジアミンから由来する反復単位:-HN-Ar-NH-3芳香族ヒドロキシアミンから由来する反復単位:-HN-Ar-O-4芳香族ジカルボン酸から由来する反復単位:-OC-Ar-CO-5芳香族ヒドロキシカルボン酸から由来する反復単位:-O-Ar-CO-6芳香族アミノカルボン酸から由来する反復単位:-HN-Ar-CO-前記化学式で、Arは、フェニレン、ビフェニレン、ナフタレンまたは2個のフェニレンが、炭素または炭素ではない元素に結合された芳香族化合物;またはフェニレン、ビフェニレン、ナフタレンまたは2個のフェニレンが炭素または炭素ではない元素に結合された芳香族化合物において、1個以上の水素が他の元素で置換された芳香族化合物であり得る。前記第1無機充填剤は、雲母、滑石及び珪灰石wollastoniteからなる群から選択された少なくとも一つを含むことができる。前記第1無機充填剤の含有量は、前記全芳香族液晶ポリエステル樹脂100重量部に対して、5ないし40重量部であり得る。前記第1無機充填剤の含有量が前記範囲内であるならば、前記全芳香族液晶ポリエステル樹脂コンパウンドの電気絶縁特性向上の効果が顕著である。前記第2無機充填剤は、ガラス長繊維、ガラス短繊維及びウィスカwhiskerからなる群から選択された少なくとも一つを含むことができる。また、前記第2無機充填剤の含有量は、前記全芳香族ポリエステル樹脂100重量部に対して、5ないし40重量部でありうる。前記第2無機充填剤の含有量が前記範囲内であるならば、前記全芳香族液晶ポリエステル樹脂コンパウンドの電気絶縁特性を高く維持しつつも、第1無機充填剤が十分に提供することができない物性、例えば、耐熱性及び機械的強度を提供することができる。前記全芳香族液晶ポリエステル樹脂コンパウンドは、添加剤として、計量安定剤stabilizerをさらに含むことができる。前記計量安定剤は、モンタン酸カルシウムCa-MON、ベヘン酸カルシウムCa-BEH及びステアリン酸カルシウムCa-STからなる群から選択された少なくとも一種を含むことができる。前記全芳香族液晶ポリエステル樹脂コンパウンドは、全芳香族液晶ポリエステル樹脂100重量部、前記第1無機充填剤5ないし40重量部、及び前記第2無機充填剤5ないし40重量部を混合して樹脂組成物を製造し、前記樹脂組成物を乾燥させた後、溶融混練することによって製造されうる。このような溶融混練のために、二軸圧出機、回分式混練機またはミキシングロールなどが使われ得る。また、円滑な溶融混練のために、溶融混練時に、滑剤が使われ得る。また、前記溶融混練後、前記製造された全芳香族液晶ポリエステル樹脂コンパウンドの射出成形の安定性及び計量性を高めるために、前述の計量安定剤が前記樹脂コンパウンドに添加され得る。前記溶融混練後、または前記計量安定剤の添加後、前記第1無機充填剤及び第2無機充填剤並びに計量安定剤のような添加剤が、それらを含む全芳香族液晶ポリエステル樹脂コンパウンドの表面に等しく融着されるように、前記樹脂コンパウンドを十分に混合した後、前記添加剤の溶融温度以上で2時間以上乾燥させることができる。また、本発明の一実施形態は、前記全芳香族液晶ポリエステル樹脂コンパウンドを含む変圧器部品、例えば、絶縁膜を提供することができる。以下、実施例を挙げて、発明についてさらに詳細に説明するが、本発明がかかる実施例に限定されるものではない。1全芳香族液晶ポリエステル樹脂の選択三星精密化学株式会社のKFgrade全芳香族ポリエステル樹脂を使用した。示差走査熱量計を使用して測定した前記樹脂の溶融点は、350°Cであった。2全芳香族液晶ポリエステル樹脂コンパウンド1の製造前記1で選択した全芳香族液晶ポリエステル樹脂、雲母表面抵抗=1013Ω/sq東洋素材産業、Mica400及びガラス短繊維表面抵抗1013Ω/sqソンジンファイバ、MF150W-NTを、重量基準で6:1:3の割合で自動混合機第一産業機器に投入し、20分間混合した後、四角式乾燥オーブン第一産業機器を使用し、130°Cで2時間乾燥させた後、二軸圧出機L/D:40、直径:25mmCollin社を使用し、溶融混練して全芳香族液晶ポリエステル樹脂コンパウンド1を製造した。また、前記溶融混練時、前記二軸圧出機に真空を加えて副産物を除去した。3全芳香族液晶ポリエステル樹脂コンパウンド1に計量安定剤を添加前記2で製造した全芳香族液晶ポリエステル樹脂コンパウンド1に、ステアリン酸カルシウムCa-STを、前記全芳香族液晶ポリエステル樹脂コンパウンド1の重量基準で100ppm添加した後、自動混合機第一産業機器で10分間混合し、四角式乾燥オーブン第一産業機器で、130°Cで2時間乾燥させた。前記実施例1の1で選択した全芳香族液晶ポリエステル樹脂、雲母表面抵抗=1013Ω/sq東洋素材産業、Mica400及びガラス短繊維表面抵抗1013Ω/sqソンジンファイバ、MF150W-NTの混合比を、重量基準で6:2:2に変更したことを除いては、前記実施例1と同じ方法で、全芳香族液晶ポリエステル樹脂のコンパウンド2を製造した。前記実施例1の1で選択した全芳香族液晶ポリエステル樹脂、雲母表面抵抗=1013Ω/sq東洋素材産業、Mica400及びガラス短繊維表面抵抗1013Ω/sqソンジンファイバ、MF150W-NTの混合比を、重量基準で6:3:1に変更したことを除いては、前記実施例1と同じ方法で、全芳香族液晶ポリエステル樹脂のコンパウンド3を製造した。比較例1前記実施例1の1で選択した全芳香族液晶ポリエステル樹脂、雲母表面抵抗=1013Ω/sq東洋素材産業、Mica400及びガラス短繊維表面抵抗1013Ω/sqソンジンファイバ、MF150W-NTの混合比を、重量基準で6:1:0に変更したことを除いては、前記実施例1と同じ方法で、全芳香族液晶ポリエステル樹脂コンパウンド4を製造した。比較例2前記実施例1の1で選択した全芳香族液晶ポリエステル樹脂、雲母表面抵抗=1013Ω/sq東洋素材産業、Mica400及びガラス短繊維表面抵抗1013Ω/sqソンジンファイバ、MF150W-NTの混合比を、重量基準で6:0:3に変更すなわち、雲母を使用せずしたことを除いては、前記実施例1と同じ方法で、全芳香族液晶ポリエステル樹脂コンパウンド5を製造した。評価例前記実施例1ないし3及び比較例1,2で製造したそれぞれの全芳香族液晶ポリエステル樹脂コンパウンド1ないし5を射出原料として、射出成形機FANUCROBOSHOT2000i-50Bを使用し、シリンダ温度が380°Cであり、金型温度が120°Cであり、射出速度が150mm/sであり、冷却時間が10秒である条件で、横50mm×縦50mm×厚み3mmの試片をそれぞれ製造した後、前記各試片の物性を下記のような方法で測定した。耐熱度の測定各試片の耐熱度をASTMD648によって測定した。耐アーク性電気絶縁特性の測定各試片の耐アーク性をASTMD495によって測定した。測定された耐アーク性等級の数字が小さいほど、耐アーク性に優れるということを意味する。引っ張り強度測定各試片の引っ張り強度をASTMD638によって測定した。曲げ強度測定各試片の曲げ強度をASTMD790によって測定した。前記表1を参照すれば、実施例1ないし3で製造された全芳香族液晶ポリエステル樹脂コンパウンド1ないし3は、耐熱度、耐アーク性、引っ張り強度及び曲げ強度がいずれも高いことが分かり、優秀な耐アーク性電気絶縁特性と機械的特性とのいずれもが要求される高電圧用電子部品の素材に適しているという事実を確認することができる。しかし、比較例1で製造された全芳香族液晶ポリエステル樹脂コンパウンド4は、耐熱性及び耐アーク性は高いが、引っ張り強度及び曲げ強度は低いことが分かり、機械的特性が重要である高電圧用電子部品の素材には適さないという事実が分かる。一方、比較例2で製造された全芳香族液晶ポリエステル樹脂コンパウンド5は、耐熱度、引っ張り強度及び曲げ強度は高いが、耐アーク性が非常に低いことが分かり、優秀な耐アーク性が必須に要求される高電圧用電子部品の素材には適さないという事実が分かる。本発明は、実施形態を参考にして説明したが、それらは例示的なものに過ぎず、本技術分野の当業者であるならば、それらから多様な変形及び均等な他の具現例が可能であるという点を理解することができるであろう。従って、本発明の真の技術的保護範囲は、特許請求の範囲の技術的思想によって決まるものである。"